ДЕШЕВЫЕ СИНТЕТИЧЕСКИЕ НАПОЛЬНЫЕ ПОКРЫТИЯ

1. Синтетическое напольное покрытие, включающее:
слой подложки, включающий переработанный поливинилхлорид и наполнитель; и
поверхностный слой, включающий полиэтилентерефталатную пленку, с напечатанным рисунком на обратной стороне, и покрытый дисперсией грунтовки, включающей:
поливинилхлорид;
пигмент; и
одно или несколько средств, выбранных из средств для регулирования pH, смачивающих средств, диспергирующих средств, пеногасителей и средств для регулирования вязкости.
2. Синтетическое напольное покрытие по п. 1, в котором поливинилхлорид выбран из:
поливинилхлоридной смолы;
поливинилхлоридного латекса;
смеси поливинилхлоридной смолы и поливинилхлоридного латекса.
3. Синтетическое напольное покрытие по п. 1, в котором слой подложки включает 50-90% масс. переработанного поливинилхлорида и 10-50% масс. наполнителя.
4. Синтетическое напольное покрытие по п. 2, в котором дисперсия грунтовки включает:
5-20% масс. поливинилхлоридной смолы;
15-40% масс. поливинилхлоридного латекса;
15-40% масс. пигмента; и
до 20% масс. одного или нескольких средств, выбранных из средств для регулирования pH, смачивающих средств, диспергирующих средств, пеногасителей и средств для регулирования вязкости.
5. Синтетическое напольное покрытие по п. 1, в котором полиэтилентерефталатная пленка включает защитный слой.
6. Синтетическое напольное покрытие по п. 5, в котором защитный слой из полиэтилентерефталатной пленки, изготовлен из сополиэфира.
7. Способ изготовления синтетического напольного покрытия, включающий стадии:
(i) создания поверхностного слоя, включающего полиэтилентерефталатную пленку;
(ii) печати декоративного рисунка на обратной стороне поверхностного слоя;
(ii) нанесения на поверхностный слой с напечатанным рисунком дисперсии грунтовки, включающей:
поливинилхлорид;
пигмент; и
одно или несколько средств, выбранных из средств для регулирования pH, смачивающих средств, диспергирующих средств, пеногасителей и средств для регулирования вязкости; и
(iv) создания слоя подложки, включающего переработанный поливинилхлорид и наполнитель; и
(v) присоединения поверхностного слоя с покрытием к слою подложки.
8. Способ по п. 7, в котором полиэтилентерефталатная пленка, полученная на стадии (i), включает защитный слой.
9. Способ по п. 7, в котором толщина полиэтилентерефталатной пленки, полученной на стадии (i), составляет 5-30 мкм.
10. Способ по п. 7, в котором дисперсия грунтовки включает:
5-20% масс. поливинилхлоридной смолы;
15-40% масс. поливинилхлоридного латекса;
15-40% масс. пигмента; и
до 20% масс. одного или нескольких средств, выбранных из средств для регулирования pH, смачивающих средств, диспергирующих средств, пеногасителей и средств для регулирования вязкости.
11. Способ по п. 7, в котором пигмент в дисперсии грунтовки на стадии (ii) представляет собой диоксид титана.
2
12. Способ по п. 7, в котором полиэтилентерефталатную пленку на стадии (ii) покрывают 15-40 г/м дисперсии грунтовки.
13. Способ по п. 7, в котором слой подложки, полученной на стадии (iv), включает 50-90% масс. переработанного поливинилхлорида и 10-50% масс. наполнителя.
14. Способ по п. 7, в котором слой подложки, полученной на стадии (iv), имеет толщину 0,1-1 мм.
15. Применение дисперсии грунтовки, включающей:
5-20% масс. поливинилхлоридной смолы;
15-40% масс. поливинилхлоридного латекса;
15-40% масс. пигмента; и
до 20% масс. одного или нескольких средств, выбранных из средств для регулирования pH, смачивающих средств, диспергирующих средств, пеногасителей и средств для регулирования вязкости, для изготовления синтетических напольных покрытий.